(57)【要約】【課題】多糖類が有する吸湿性や保水性などの諸特性を十分に発揮し得る多糖類ナノファイバーおよびこれから構成される繊維構造物を提供すること。【解決手段】ヒアルロン酸誘導体やアルギン酸誘導体などの多糖類１０質量部と、重量平均分子量６０万〜６５０万の熱可塑性樹脂からなる曳糸性付与剤０．４〜１．２質量部とを含む組成物からなり、平均繊維径が１ｎｍ以上１０００ｎｍ未満である多糖類ナノファイバー。【選択図】図１
2009041117.tif 000002
【特許請求の範囲】
【請求項１】
多糖類１０質量部と、曳糸性付与剤０．４〜１．２質量部とを含む組成物からなり、
前記曳糸性付与剤が重量平均分子量６０万〜６５０万の熱可塑性樹脂であり、平均繊維径が１ｎｍ以上１０００ｎｍ未満であることを特徴とする多糖類ナノファイバー。
【請求項２】
前記多糖類が、８８質量％以上含まれる請求項１記載の多糖類ナノファイバー。
【請求項３】
前記熱可塑性樹脂が、ポリエチレンオキサイドである請求項１または２記載の多糖類ナノファイバー。
【請求項４】
前記多糖類が、アルギン酸、アルギン酸誘導体、ヒアルロン酸、およびヒアルロン酸誘導体から選ばれる１種または２種以上である請求項１〜３のいずれか１項記載の多糖類ナノファイバー。
【請求項５】
前記多糖類が、アルギン酸カルシウムである請求項１〜３のいずれか１項記載の多糖類ナノファイバー。
【請求項６】
前記多糖類が、カルボキシメチルセルロースである請求項１〜３のいずれか１項記載の多糖類ナノファイバー。
【請求項７】
静電紡糸法で得られた請求項１〜６のいずれか１項記載の多糖類ナノファイバー。
【請求項８】
請求項１〜７のいずれか１項記載の多糖類ナノファイバーを含んで構成される繊維構造物。
【請求項９】
請求項１〜７のいずれか１項記載の多糖類ナノファイバーのみからなる不織布。
【発明の詳細な説明】
【技術分野】
【０００１】
本発明は、多糖類ナノファイバーに関し、さらに詳述すると、多糖類と所定範囲の重量平均分子量を有する曳糸性付与剤とを所定割合で含む組成物から得られた多糖類ナノファイバーに関する。
【背景技術】
【０００２】
多糖類は安全性に優れているため、従来、衛生製品や創傷被覆材などに広く用いられている（例えば、特許文献１，２参照）。
また、最近では、多糖類の有する安全性や生体親和性等の諸特性に、ナノスケール材料の有する大きな比表面積等のサイズ効果を付与することで、機能性をより向上させた医用材料が注目されている。
【０００３】
例えば、特許文献３（特開２００５−２９０６１０号公報）には、静電紡糸法によって得られた、多糖類を主原料とし、これに合成高分子を配合したナノファイバーおよびこれからなる不織布が開示されている。
また、非特許文献１には、ポリエチレンオキサイドとキトサンとを含む組成物を静電紡糸して得られたナノファイバーおよびこれからなる不織布が開示されている。
【０００４】
上記特許文献３に記載された多糖類ナノファイバーでは、多糖類の曳糸性を高めるための合成高分子が、多糖類１０質量部に対して１．２５〜１５質量部と比較的多く配合されている。
したがって、これらの多糖類ナノファイバーでは、ナノスケール材料の有するサイズ効果を付与するという点においては十分であるものの、多糖類そのものが有する特性を発揮させるという点においては不十分である。
一方、非特許文献１に記載された多糖類組成物は、静電紡糸によってナノファイバーを形成し得るものの、かさ密度が非常に小さい綿状となって、かさ密度が大きく、形状保持性に優れ、取扱いの容易な不織布や、型の表面に堆積させてなる立体形状のナノファイバー繊維構造体として得ることが困難であった。
【０００５】
【特許文献１】特開平６−２６４３６５号公報
【特許文献２】特開平１１−１１４０４９号公報
【特許文献３】特開２００５−２９０６１０号公報
【非特許文献１】ポリマー・ジャーナル（Polymer Journal），３７（６）、３９１〜３９８頁、２００５年
【発明の開示】
【発明が解決しようとする課題】
【０００６】
本発明は、このような事情に鑑みてなされたものであり、多糖類が有する吸湿性や保水性などの諸特性を十分に発揮し得る多糖類ナノファイバーおよびこの多糖類ナノファイバーを含んで構成される繊維構造物を提供することを目的とする。
【課題を解決するための手段】
【０００７】
本発明者らは、上記目的を達成するために鋭意検討を重ねた結果、多糖類および所定範囲の重量平均分子量を有する曳糸性付与剤を所定割合で含む組成物が、静電紡糸法などにより容易にナノファイバーに紡糸できること、および上記組成物から得られたナノファイバーが、多糖類の備える吸湿性や保水性などの諸特性を十分に発揮し得ること、並びに上記組成物を紡糸して得られた多糖類ナノファイバーを含む繊維構造物が、かさ密度が比較的大きく、形状保持性に優れることを見出し、本発明を完成した。
【０００８】
すなわち、本発明は、
１．  多糖類１０質量部と、曳糸性付与剤０．４〜１．２質量部とを含む組成物からなり、前記曳糸性付与剤が重量平均分子量６０万〜６５０万の熱可塑性樹脂であり、平均繊維径が１ｎｍ以上１０００ｎｍ未満であることを特徴とする多糖類ナノファイバー、
２．  前記多糖類が、８８質量％以上含まれる１の多糖類ナノファイバー、
３．  前記熱可塑性樹脂が、ポリエチレンオキサイドである１または２の多糖類ナノファイバー、
４．  前記多糖類が、アルギン酸、アルギン酸誘導体、ヒアルロン酸、およびヒアルロン酸誘導体から選ばれる１種または２種以上である１〜３のいずれかの多糖類ナノファイバー、
５．  前記多糖類が、アルギン酸カルシウムである１〜３のいずれかの多糖類ナノファイバー、
６．  前記多糖類が、カルボキシメチルセルロースである１〜３のいずれかの多糖類ナノファイバー、
７．  静電紡糸法で得られた１〜６のいずれかの多糖類ナノファイバー、
８．  １〜７のいずれかの多糖類ナノファイバーを含んで構成される繊維構造物、
９．  １〜７のいずれかの多糖類ナノファイバーのみからなる不織布
を提供する。
【発明の効果】
【０００９】
本発明の多糖類ナノファイバーは、多糖類および所定範囲の重量平均分子量を有する曳糸性付与剤を所定割合で含む組成物からなるものであるから、多糖類の備える吸湿性や保水性などの諸特性を十分に発揮することができる。
【発明を実施するための最良の形態】
【００１０】
以下、本発明についてさらに詳しく説明する。
本発明に係る多糖類ナノファイバーは、多糖類１０質量部と、曳糸性付与剤０．４〜１．２質量部とを含む組成物からなり、曳糸性付与剤が重量平均分子量６０万〜６５０万の熱可塑性樹脂であり、平均繊維径が１ｎｍ以上１０００ｎｍ未満であるのものである。
本発明において、ナノファイバーを構成する多糖類としては、特に限定されるものではなく、例えば、アルギン酸、ヒアルロン酸、カルボキシメチルセルロース、キトサン、コンドロイチン硫酸、ヘパリン、ペクチン、キシラン、リグニン、グルコマンナン、アラビアガム、トラガントガム、カラギーナン、アガロース、フコイダン、ラミナン、プルラン、デキストラン、カードラン、キサンタンガム、およびこれらの誘導体などが挙げられる。これらの多糖類は、１種単独で用いても、２種以上組み合わせて用いてもよい。
【００１１】
これらの中でもアルギン酸、ヒアルロン酸、カルボキシメチルセルロース、およびこれらの誘導体が好ましく、アルギン酸、ヒアルロン酸、およびこれらの誘導体がより好ましい。アルギン酸、ヒアルロン酸、およびこれらの誘導体を用いて得られた本発明のナノファイバーは、保湿性、保水性が非常に優れたものとなる。
【００１２】
アルギン酸は、その主構成分子としてＤ−マンニュロン酸およびＬ−グルロン酸を含む多糖類であり、水溶液中のカルシウム等と金属塩をつくりゲル化するため、非常に分解され難いことが知られている。
アルギン酸誘導体としては、例えば、アルギン酸ナトリウム、アルギン酸カルシウム、アルギン酸マグネシウム、アルギン酸アンモニウム、アルギン酸カリウム、アルギン酸亜鉛などのアルギン酸塩類、アルギン酸プロピレングリコール等のアルギン酸エステル類などが挙げられる。
中でもアルギン酸ナトリウム、アルギン酸カルシウム、アルギン酸アンモニウム、アルギン酸プロピレングリコールが好ましい。
アルギン酸およびその誘導体の重量平均分子量は、数千のものもあれば数十万ものもあり、特に限定されるものではないが、１万〜５０万が好ましく、さらには１万〜２０万がより好ましい。
【００１３】
ヒアルロン酸の誘導体としては、上記アルギン酸と同様の塩類、エステル類が挙げられる。
ヒアルロン酸およびその誘導体の重量平均分子量は、２万〜３００万が好ましい。
カルボキシメチルセルロースの誘導体としては、上記アルギン酸と同様の塩類、エステル類が挙げられる。
カルボキシメチルセルロースおよびその誘導体の重量平均分子量は、５万〜１００万が好ましい。
【００１４】
一方、曳糸性付与剤は、多糖類の曳糸性を向上させるものであり、本発明においては、重量平均分子量６０万〜６５０万、好ましくは２５０万〜６５０万の熱可塑性樹脂を用いる。重量平均分子量が６０万未満であると、十分な曳糸性向上効果が発揮されず、紡糸した際に多糖類が球状になり易く、目的とするナノファイバーを得ることが困難になる。また、静電紡糸等により、ナノファイバーを形成できた場合でも、得られた繊維構造物は、かさ密度が低い綿状となり、形状保持性が著しく悪くなる。
【００１５】
熱可塑性樹脂の種類としては、曳糸性付与剤として従来用いられているものから適宜選択して用いればよく、例えば、ポリエチレンオキサイド、ポリエチレングリコール、ポリビニルアルコール、ポリ酢酸ビニル、ポリエチレン酢酸ビニル、ポリビニルピロリドン、セルロース系高分子、ポリエチレンイミン、ポリアクリル、熱可塑性ポリウレタンなどを採用できる。これらは１種単独で、または２種以上混合して用いることができる。
中でも、ポリエチレンオキサイド、ポリビニルアルコール、ポリエチレングリコールが好ましく、特に、多糖類に高い曳糸性を付与し得るポリエチレンオキサイドが好適である。
【００１６】
本発明の多糖類ナノファイバーでは、多糖類１０質量部に対して、曳糸性付与剤を０．４〜１．２質量部、好ましくは０．５〜１．２質量部配合する。曳糸性付与剤の配合量が、０．４質量部未満であると、ナノファイバーを安定的に紡糸できず、１．２質量部超であると、得られたナノファイバーにおいて、多糖類の有する吸湿性等の諸特性が十分に発揮されない。これは、ナノファイバーの表面を曳糸性付与剤が覆う形となり、その結果、ナノファイバーの有する吸湿性等の性能の発揮を妨げるためであると推測される。
本発明の多糖類ナノファイバー中の多糖類の割合は、多糖類の有する特性が発揮される限り任意であるが、多糖類の有する特性を十分に発揮させるためには、８８質量％以上が好ましく、８９質量％以上がより好ましい。なお、その上限は、多糖類と曳糸性付与剤とのみを含むナノファイバーにおいて、曳糸性付与剤が０．４質量部（多糖類約９６．２質量％）のものである。
【００１７】
本発明の多糖類ナノファイバーの平均繊維径は、１ｎｍ以上１０００ｎｍ未満であれば特に限定されるものではないが、ナノファイバーの表面積をより高めることを考慮すると、６００ｎｍ以下が好ましく、４００ｎｍ以下がより好ましく、３００ｎｍ以下がより一層好ましい。また、その下限は１ｎｍ以上であれば特に限定されるものではないが、１０ｎｍ以上が好ましく、５０ｎｍ以上がより好ましい。
【００１８】
なお、本発明の多糖類ナノファイバーは、多糖類と曳糸性付与剤とのみからなるものでもよいが、各種の特性を付与する目的で従来公知の添加剤を、適宜な量で配合してもよい。
添加剤としては、例えば、ベンゾフェノン系化合物、ベンゾトリアゾール系化合物等の紫外線吸収剤；ヒンダードフェノール系化合物、ホスファイト系化合物、チオエーテル系化合物等の酸化防止剤；ヒンダードアミン系化合物の光安定剤、セミカルバジド系化合物等の安定剤；硫酸バリウム、酸化マグネシウム、珪酸マグネシウム、珪酸カルシウム、酸化亜鉛、ハイドロタルサイト等の無機微粒子；ステアリン酸マグネシウム、ステアリン酸カルシウム、ポリテトラフルオロエチレン、オルガノシロキサン等の粘着防止剤；顔料、光沢剤、染色増強剤、ガス変色防止剤、充填剤、安定剤、難燃剤、帯電防止剤、表面処理剤、つや消し剤、着色剤、防カビ剤、軟化剤、離型剤、発泡剤、増量剤、増核剤等が挙げられる。
【００１９】
本発明の多糖類ナノファイバーは、上述した多糖類および曳糸性付与剤を含む組成物を、静電紡糸法、スパンボンド法、メルトブロー法、フラッシュ紡糸法などの各種紡糸法により紡糸して得ることができる。
本発明においては、特に、１ｎｍ以上１０００ｎｍ未満の範囲で比較的そろった繊維径に調製し得る静電紡糸法を用いることが好適である。また、この方法は、ナノファイバー層を直接繊維構造物層に積層させる場合に繊維構造物への熱の影響が少ないという利点もある。
【００２０】
静電紡糸法は、電界中で、帯電した静電紡糸用ドープ（樹脂溶液）を曳糸しつつ、その電荷の反発力によりドープを破裂させ、樹脂からなる極微細な繊維状物を形成する方法である。
静電紡糸を行う装置の基本的な構成は、静電紡糸用ドープを排出するノズルを兼用し、ドープに数千から数万ボルトの高電圧で印加する一方の電極と、その電極に対向する他方の電極とからなる。一方の電極から吐出あるいは振出されたドープは、対向する２つの電極間の電界中で高速ジェットおよびそれに引き続くジェットの折れ曲がりや膨張によってナノファイバーになり、他方の電極表面上に堆積し、ナノファイバー（不織布）が得られる。
本発明においては、静電紡糸用ドープに所定量の曳糸性付与剤が含まれるため、非線形流動のドープが弾性流動に変わり、ドープの曳糸性が向上する。そのため、静電紡糸において、多糖類を含むドープが途切れることなくノズルから吐出され易くなり、電極表面上に堆積して不織布が得られるという利点を有している。本発明で得られるナノファイバー不織布は０．０３〜０．２ｇ／ｃｍ3、好ましくは０．０３〜０．１５ｇ／ｃｍ3の範囲のかさ密度を有する。
【００２１】
静電紡糸用ドープの調製に用いられる溶媒としては、多糖類および曳糸性付与剤をそれぞれ溶解し得るものであれば特に限定されるものではなく、例えば、水、アセトン、メタノール等が挙げられ、特に、水が好適である。なお、これらの溶媒は、１種単独で用いても、２種以上混合して用いてもよい。
静電紡糸用ドープの調製法は特に限定されるものではなく、多糖類と曳糸性付与剤と溶媒とをそれぞれ任意の順序で混合する方法が挙げられるが、多糖類含有溶液と、曳糸性付与剤含有溶液とを別々に調製し、これらを混合する方法が最適である。これら２種類の溶液の混合方法は任意であり、多糖類含有溶液に曳糸性付与剤含有溶液を配合しても、その逆でもよいが、ハンドリング性などの点から、前者の方法が好適である。
【００２２】
多糖類含有溶液の濃度は、特に限定されるものではないが、１〜３０質量％程度とすることが好ましい。
一方、曳糸性付与剤含有溶液の濃度も、特に限定されるものではないが、０．１〜３０質量％程度とすることが好ましい。０．１質量％未満では、多糖類含有溶液と混合した際の溶液粘度の低下が大きくなる場合がある。一方、３０質量％超では、多糖類含有溶液の粘度が高くなり、均一な曳糸性付与剤含有溶液を得たり、均一な静電紡糸用ドープを調製したりすることが困難になる場合がある。
【００２３】
なお、曳糸性付与剤として、上述したポリエチレンオキサイドを用いる場合、その重量平均分子量が６０万以上であると、良好な曳糸性向上効果が発揮されるため、静電紡糸用ドープを調製する際、ポリエチレンオキサイドの配合割合をより少なくできるという利点を有している。一方、重量平均分子量が６５０万超であると、粘度が高くなる等で、ポリエチレンオキサイド溶液を調製したり、均一なドープを調製したりすることが難しくなる場合がある。
【００２４】
紡糸して得られた多糖類ナノファイバー（不織布）は、多価の金属イオンを含有する金属塩水溶液で処理し、多糖類を架橋させてもよい。また、この手法を用いることで、アルギン酸ナトリウムなどの溶媒可溶な多糖類のナノファイバーから、アルギン酸カルシウム等の溶媒に不溶であり、静電紡糸等の処理が困難な多糖類のナノファイバーを塩交換により得ることもできる。
金属塩水溶液で処理するにあたっては、ナノファイバー（不織布）を金属塩水溶液に浸漬すると、ナノファイバーがゲル化して水を大量に担持することによって、不織布全体として形状が変化したり、強度が低下したりして取り扱いが困難になる場合があるため、金属塩水溶液を多糖類ナノファイバーに噴霧したり、塗布したりして処理することが好ましい。
なお、金属塩水溶液の濃度は、３〜１０質量％程度とすることが好ましい。
【００２５】
金属塩水溶液中の金属イオンは、カルシウム、銅、アルミニウム、亜鉛、鉄等の２価以上の金属イオンである。中でもカルシウム、銅、亜鉛が好ましい。この金属イオンの形態としては、特に限定されないが、例えば塩化カルシウム、塩化銅、硫酸銅、酸化亜鉛、塩化亜鉛、硫酸亜鉛等を用いることができる。金属イオン種は単独でも２以上を混合して用いてもよい。
また、架橋したナノファイバー（不織布）の強度や、耐水性が保たれる範囲において、上述した２価以上の金属イオンとともに、銀イオンなどの１価の金属イオンを併用してもよい。
金属塩水溶液で処理したナノファイバー（不織布）は、風乾や加熱乾燥などの適宜な手法により乾燥すればよい。
【００２６】
本発明の多糖類ナノファイバーは、不織布、フェルト、紙、シート状物などの繊維から構成される繊維構造物として取り扱うことができる。この場合、公知の手法により、繊維径が１μｍ以上の繊維と混紡またはカバーリングしてもよい。
ナノファイバー繊維構造物の厚みは、１μｍ以上が好ましい。厚みが１μｍ未満であると、ハンドリング性および加工性が低下する場合があるので、厚みを出すために１μｍ以上の繊維との複合繊維構造物にしてもよい。
【００２７】
以上で説明した本発明の多糖類ナノファイバーおよびこれを含んで構成される繊維構造物は、創傷被覆材（例えば、潰瘍、瘢痕またはその他の術後損傷などの滲出性空洞といった体液の排出を伴う慢性損傷、湿潤性創傷、特に深部損傷のための包帯や衛生材料）、浄化フィルター（例えば、家庭用飲料水の浄化装置フィルター）、皮膚化粧料などに好適に使用できる。
【実施例】
【００２８】
以下、実施例および比較例を挙げて、本発明をより具体的に説明するが、本発明は、下記の実施例に限定されるものではない。なお、以下の各実施例、比較例における評価項目は下記手法にて実施した。
【００２９】
［１］平均繊維径
試料表面を走査型電子顕微鏡（（株）日立ハイテクノロジーズ製「Ｓ−４８００Ｉ」）により撮影倍率５０００倍で撮影して得た写真から、無作為に２０箇所を選んで繊維径を測定した。全ての繊維径の平均値（ｎ＝２０）を求めて平均繊維径とした。
［２］不織布の厚み
デジタルシックネスゲージ（（株）テクロック製「ＳＭＤ−５６５」）を用いて、測定力１．５Ｎにより、無作為に試料上の５箇所を選んで厚みを測定した。全ての厚みの平均値（ｎ＝５）を求めて、不織布の厚みとした。
［３］不織布の目付
試料の質量を測定し、平方メートル当たりに換算した。
［４］見かけ比重
試料の上記目付け（ｇ／ｍ3）を上記厚み（μm ）で除算して求めた。
［５］吸湿率
試料を４０℃、９０％ＲＨの恒温恒湿器に１０時間放置したときの質量（Ｗ１）と絶乾質量（Ｗ０）とを測定し、次式により算出した。
吸湿率（％）＝［（Ｗ１）−（Ｗ０）／Ｗ０］×１００
［６］水分蒸発速度による保湿性試験
２ｃｍ×２ｃｍの試料に１０μｌの蒸留水を滴下後、１分ごとにその質量減少を１０分間測定し、１分間当たりに減少する質量を求めた。
◎：水分蒸発速度０．４μｇ／ｍｉｎ未満
○：水分蒸発速度０．４μｇ／ｍｉｎ以上、０．４５μｇ／ｍｉｎ未満
△：水分蒸発速度０．４５μｇ／ｍｉｎ以上、０．５μｇ／ｍｉｎ未満
×：水分蒸発速度０．５μｇ／ｍｉｎ以上
【００３０】
［１］アルギン酸ナトリウムナノファイバー
［実施例１］
アルギン酸ナトリウム（ＩＬ−２、重量平均分子量３万、キミカ社製）１０質量部を蒸留水１１５質量部に加え、室温で攪拌溶解して８質量％アルギン酸ナトリウム水溶液を調製した。これとは別に、重量平均分子量６０万〜８０万のポリエチレンオキサイド（アルコックスＥ−４５、明成化学工業（株）製）０．５質量部を蒸留水１９．５質量部に加え、室温で攪拌溶解してポリエチレンオキサイド水溶液を調製した。アルギン酸ナトリウム水溶液１２５質量部にポリエチレンオキサイド水溶液２０質量部を添加混合して、紡糸用ドープを作製した。
このドープを内口径０．４ｍｍの吐出口を有するシリンジに入れ、印加電圧５０ＫＶ、室温下、大気圧、吐出口に対向するアルミニウム製の繊維状物質捕集電極までの距離１５ｃｍの条件で、静電紡糸してナノファイバー不織布を得た。
繊維状物質捕集電極上に堆積したナノファイバー不織布の平均繊維径は１９０ｎｍであり、繊維径１μｍ以上の繊維は観察されなかった。また、ナノファイバー不織布は形状を損なうことなく捕集電極から引き剥がすことができ、その厚みは、４０μｍ、目付２ｇ／ｍ2、かさ密度０．０５ｇ／ｃｍ3であった。
【００３１】
［実施例２］
実施例１において、ポリエチレンオキサイドを１質量部、これを溶解する蒸留水を１９質量部とした以外は同様にして、ナノファイバー不織布を得た。
得られたナノファイバー不織布の平均繊維径は２００ｎｍであり、繊維径１μｍ以上の繊維は観察されなかった。また、ナノファイバー不織布は形状を損なうことなく捕集電極から引き剥がすことができ、その厚みは、４０μｍ、目付２ｇ／ｍ2、かさ密度０．０５ｇ／ｃｍ3であった。得られたナノファイバー不織布の電子顕微鏡写真を図１に示す。
【００３２】
［実施例３］
実施例１において、ポリエチレンオキサイドを１．２質量部、これを溶解する蒸留水を１８．８質量部とした以外は同様にして、ナノファイバー不織布を得た。
得られたナノファイバー不織布の平均繊維径は２２０ｎｍであり、繊維径１μｍ以上の繊維は観察されなかった。また、ナノファイバー不織布は形状を損なうことなく捕集電極から引き剥がすことができ、その厚みは、４０μｍ、目付２ｇ／ｍ2、かさ密度０．０５ｇ／ｃｍ3であった。
【００３３】
［実施例４］
実施例１において、ポリエチレンオキサイドを重量平均分子量２００万〜２５０万のポリエチレンオキサイド（アルコックスＥ−７５、明成化学工業（株）製）とした以外は同様にして、ナノファイバー不織布を得た。
得られたナノファイバー不織布の平均繊維径は２１０ｎｍであり、繊維径１μｍ以上の繊維は観察されなかった。また、ナノファイバー不織布は形状を損なうことなく捕集電極から引き剥がすことができ、その厚みは、４０μｍ、目付２ｇ／ｍ2、かさ密度０．０５ｇ／ｃｍ3であった。
【００３４】
［実施例５］
実施例２において、ポリエチレンオキサイドを重量平均分子量２００万〜２５０万のポリエチレンオキサイド（アルコックスＥ−７５、明成化学工業（株）製）とした以外は同様にして、ナノファイバー不織布を得た。
得られたナノファイバー不織布の平均繊維径は２００ｎｍであり、繊維径１μｍ以上の繊維は観察されなかった。また、ナノファイバー不織布は形状を損なうことなく捕集電極から引き剥がすことができ、その厚みは、４０μｍ、目付２ｇ／ｍ2、かさ密度０．０５ｇ／ｃｍ3であった。
【００３５】
［実施例６］
実施例１において、ポリエチレンオキサイドを重量平均分子量５５０万〜６５０万のポリエチレンオキサイド（アルコックスＥ−３００、明成化学工業（株）製）とした以外は同様にして、ナノファイバー不織布を得た。
得られたナノファイバー不織布の平均繊維径は２１０ｎｍであり、繊維径１μｍ以上の繊維は観察されなかった。また、ナノファイバー不織布は形状を損なうことなく捕集電極から引き剥がすことができ、その厚みは、４０μｍ、目付２ｇ／ｍ2、かさ密度０．０５ｇ／ｃｍ3であった。
【００３６】
［実施例７］
アルギン酸ナトリウム（Ｉ−５、重量平均分子量１０万、キミカ社製）１０質量部を蒸留水３２３質量部に加え、室温で攪拌溶解して３質量％アルギン酸ナトリウム水溶液を調製した。これとは別に、重量平均分子量２００万〜２５０万のポリエチレンオキサイド（アルコックスＥ−７５、明成化学工業（株）製）１質量部を蒸留水３９質量部に加え、室温で攪拌溶解してポリエチレンオキサイド水溶液を調製した。アルギン酸ナトリウム水溶液３３３質量部にポリエチレンオキサイド水溶液４０質量部を添加混合して、紡糸用ドープを作製した以外は、実施例１と同様にして、ナノファイバー不織布を得た。
得られたナノファイバー不織布の平均繊維径は、２００ｎｍであり、繊維径８００ｎｍ以上の繊維は観察されなかった。また、ナノファイバー不織布の厚みは、４０μｍ、目付け２ｇ／ｍ2、かさ密度０．０５ｇ／ｃｍ3であった。得られたナノファイバー不織布の電子顕微鏡写真を図２に示す。
【００３７】
［比較例１］
実施例１において、ポリエチレンオキサイド水溶液を添加せずに８質量％アルギン酸ナトリウム水溶液そのものを紡糸用ドープとした。このドープを用いて実施例１と同様の条件で静電紡糸を行ったが、紡糸できなかった。
【００３８】
［比較例２］
実施例１において、ポリエチレンオキサイドを０．３質量部、これを溶解する蒸留水を１９．７質量部とした以外は同様にして、紡糸用ドープを調製した。このドープを用いて実施例１と同様の条件で静電紡糸を行ったが、紡糸できなかった。
【００３９】
［比較例３］
実施例１において、ポリエチレンオキサイドを１．４質量部、これを溶解する蒸留水を１８．６質量部とした以外は同様にして、紡糸用ドープを調製した。このドープを用いて実施例１と同様の条件で静電紡糸を行い、繊維径２５０ｎｍのナノファイバー不織布を得た。
ナノファイバー不織布は形状を損なうことなく捕集電極から引き剥がすことができ、その厚みは、６０μｍ、目付３ｇ／ｍ2、かさ密度０．０７ｇ／ｃｍ3であった。
【００４０】
［比較例４］
実施例１において、ポリエチレンオキサイドを重量平均分子量３０万〜５０万のポリエチレンオキサイド（アルコックスＥ−３０、明成化学工業（株）製）とした以外は同様にして、繊維状物質捕集電極上に綿（わた）状のナノファイバーが堆積した。
得られたナノファイバーの平均繊維径は２００ｎｍであり、繊維径１μｍ以上の繊維は観察されなかった。また、ナノファイバー不織布のかさ密度は０．０１ｇ／ｃｍ3で、捕集電極上から形状を損なわずに引き剥がすことができなかった。得られたナノファイバー堆積物の電子顕微鏡写真を図３に示す。
【００４１】
［比較例５］
実施例７において、ポリエチレンオキサイドを重量平均分子量３０万〜５０万のポリエチレンオキサイド（アルコックスＥ−３０、明成化学工業（株）製）とした以外は実施例１と同様の条件で静電紡糸を行ったが、粒子状物しか得られなかった。得られた粒子状物の電子顕微鏡写真を図４に示す。
【００４２】
［２］ヒアルロン酸ナトリウムナノファイバー
［実施例８］
ヒアルロン酸ナトリウム（ＦＣＨ−２００、重量平均分子量２００万、紀文フードケミファ社製）１０質量部を蒸留水４９０質量部に加え、室温で攪拌溶解して２質量％ヒアルロン酸ナトリウム水溶液を調製した。これとは別に、重量平均分子量６０万〜８０万のポリエチレンオキサイド（アルコックスＥ−４５、明成化学工業（株）製）０．５質量部を蒸留水９．５質量部に加え、室温で攪拌溶解してポリエチレンオキサイド水溶液を調製した。ヒアルロン酸ナトリウム水溶液５００質量部にポリエチレンオキサイド水溶液１０質量部を添加混合して、紡糸用ドープを作製した。
実施例１と同様の条件で静電紡糸を行ってナノファイバー不織布を得た。得られたナノファイバー不織布の平均繊維径は、１４０ｎｍであり、繊維径５００ｎｍ以上の繊維は観察されなかった。また、ナノファイバー不織布は形状を損なうことなく捕集電極から引き剥がすことができ、その厚みは、２０μｍ、目付０．８ｇ／ｍ2、かさ密度０．０４ｇ／ｃｍ3であった。
【００４３】
［実施例９］
実施例８において、ポリエチレンオキサイドを１質量部、これを溶解する蒸留水を９質量部とした以外は同様にして、ナノファイバー不織布を得た。
得られたナノファイバー不織布の平均繊維径は、１６０ｎｍであり、繊維径５００ｎｍ以上の繊維は観察されなかった。また、ナノファイバー不織布は形状を損なうことなく捕集電極から引き剥がすことができ、その厚みは、２０μｍ、目付０．８ｇ／ｍ2、かさ密度０．０４ｇ／ｃｍ3であった。
【００４４】
［実施例１０］
実施例８において、ポリエチレンオキサイドを１．２質量部、これを溶解する蒸留水を８．８質量部とした以外は同様にして、ナノファイバー不織布を得た。
得られたナノファイバー不織布の平均繊維径は、１８０ｎｍであり、繊維径５００ｎｍ以上の繊維は観察されなかった。また、ナノファイバー不織布は形状を損なうことなく捕集電極から引き剥がすことができ、その厚みは、２０μｍ、目付０．８ｇ／ｍ2、かさ密度０．０４ｇ／ｃｍ3であった。
【００４５】
［実施例１１］
実施例８において、ポリエチレンオキサイドを重量平均分子量５５０万〜６５０万のポリエチレンオキサイド（アルコックスＥ−３００、明成化学工業（株）製）０．５質量部、これを溶解する蒸留水を９９．５質量部とした以外は同様にして、ナノファイバー不織布を得た。
得られたナノファイバー不織布の平均繊維径は３００ｎｍであり、繊維径１μｍ以上の繊維は観察されなかった。また、ナノファイバー不織布は形状を損なうことなく捕集電極から引き剥がすことができ、その厚みは、４０μｍ、目付４ｇ／ｍ2、かさ密度０．１ｇ／ｃｍ3であった。得られたナノファイバー不織布の電子顕微鏡写真を図５に示す。
【００４６】
［比較例６］
実施例８において、ポリエチレンオキサイド水溶液を添加せずに２質量％ヒアルロン酸ナトリウム水溶液そのものを紡糸用ドープとした。このドープを用いて実施例８と同様の条件で静電紡糸を行ったが、紡糸できなかった。
【００４７】
［比較例７］
実施例８において、ポリエチレンオキサイドを重量平均分子量３０万〜５０万のポリエチレンオキサイド（アルコックスＥ−３０、明成化学工業（株）製）１質量部、これを溶解する蒸留水を９質量部とした以外は同様にして紡糸用ドープを調製した。このドープを用いて実施例８と同様の条件で静電紡糸を行った。捕集電極上にはナノファイバーはほとんどなく、粒子状物が堆積した。粒子状物の電子顕微鏡写真を図６に示す。
【００４８】
［比較例８］
実施例８において、ポリエチレンオキサイドを重量平均分子量３０万〜５０万のポリエチレンオキサイド（アルコックスＥ−３０、明成化学工業（株）製）３質量部、これを溶解する蒸留水を７質量部とした以外は同様にして紡糸用ドープを調製した。このドープを用いて実施例８と同様の条件で静電紡糸を行った。捕集電極上には粒子状物が混じったナノファイバーが堆積した。堆積した様子は比較例４と同様な綿（わた）状で、捕集電極上から形状を損なわずに引き剥がすことができなかった。得られたナノファイバー不織布の電子顕微鏡写真を図７に示す。
【００４９】
［３］ヒアルロン酸ナノファイバー
［実施例１２］
ヒアルロン酸（ＦＣＨ−Ａ、重量平均分子量３万、紀文フードケミファ社製）１０質量部を蒸留水５６．７質量部に加え、室温で攪拌溶解して１５質量％ヒアルロン酸水溶液を調製した。これとは別に、重量平均分子量６０万〜８０万のポリエチレンオキサイド（アルコックスＥ−４５、明成化学工業）０．５質量部を蒸留水９．５質量部に加え、室温で攪拌溶解してポリエチレンオキサイド水溶液を調製した。ヒアルロン酸水溶液６６．７質量部にポリエチレンオキサイド水溶液１０質量部を添加混合して、紡糸用ドープを作製した。
実施例１と同様の条件で静電紡糸を行ってナノファイバー不織布を得た。得られたナノファイバー不織布の平均繊維径は、１９０ｎｍであり、繊維径５００ｎｍ以上の繊維は観察されなかった。また、ナノファイバー不織布は形状を損なうことなく捕集電極から引き剥がすことができ、その厚みは、２０μｍ、目付１ｇ／ｍ2、かさ密度０．０５ｇ／ｃｍ3であった。
【００５０】
［実施例１３］
実施例１２において、ポリエチレンオキサイドを１質量部、これを溶解する蒸留水を９質量部とした以外は同様にして、ナノファイバー不織布を得た。
得られたナノファイバー不織布の平均繊維径は、２００ｎｍであり、繊維径５００ｎｍ以上の繊維は観察されなかった。また、ナノファイバー不織布は形状を損なうことなく捕集電極から引き剥がすことができ、その厚みは、２０μｍ、目付０．８ｇ／ｍ2、かさ密度０．０４ｇ／ｃｍ3であった。得られたナノファイバー不織布の電子顕微鏡写真を図８に示す。
【００５１】
［実施例１４］
実施例１２において、ポリエチレンオキサイドを１．２質量部、これを溶解する蒸留水を８．８質量部とした以外は同様にして、ナノファイバー不織布を得た。
得られたナノファイバー不織布の平均繊維径は、２１０ｎｍであり、繊維径５００ｎｍ以上の繊維は観察されなかった。また、ナノファイバー不織布は形状を損なうことなく捕集電極から引き剥がすことができ、その厚みは、２０μｍ、目付０．８ｇ／ｍ2、かさ密度０．０４ｇ／ｃｍ3であった。
【００５２】
［実施例１５］
実施例１２において、ポリエチレンオキサイドを重量平均分子量５５０万〜６５０万のポリエチレンオキサイド（アルコックスＥ−３００、明成化学工業（株）製）０．５質量部、これを溶解する蒸留水を９９．５質量部とした以外は同様にして、ナノファイバー不織布を得た。
得られたナノファイバー不織布の平均繊維径は、２１０ｎｍであり、繊維径５００ｎｍ以上の繊維は観察されなかった。また、ナノファイバー不織布は形状を損なうことなく捕集電極から引き剥がすことができ、その厚みは、２０μｍ、目付０．８ｇ／ｍ2、かさ密度０．０４ｇ／ｃｍ3であった。
【００５３】
［比較例９］
実施例１２において、ポリエチレンオキサイド水溶液を添加せずに１５質量％ヒアルロン酸水溶液そのものを紡糸用ドープとした。このドープを用いて実施例１２と同様の条件で静電紡糸を行ったが、紡糸できなかった。
【００５４】
［比較例１０］
実施例１２において、ポリエチレンオキサイドを０．３質量部、これを溶解する蒸留水を９．７質量部とした以外は同様にして、紡糸用ドープを調製した。このドープを用いて実施例１２と同様の条件で静電紡糸を行ったが、紡糸できなかった。
【００５５】
［比較例１１］
実施例１２において、ポリエチレンオキサイドを１．４質量部、これを溶解する蒸留水を８．６質量部とした以外は同様にして、紡糸用ドープを調製した。このドープを用いて実施例１２と同様の条件で静電紡糸を行い、平均繊維径２２０ｎｍのナノファイバー不織布を得た。
【００５６】
［比較例１２］
実施例１２において、ポリエチレンオキサイドを重量平均分子量３０万〜５０万のポリエチレンオキサイド（アルコックスＥ−３０、明成化学工業（株）製）とした以外は同様にして、紡糸用ドープを調製した。このドープを用いて実施例１２と同様の条件で静電紡糸を行ったが、紡糸できなかった。
上記実施例１２〜１５および比較例９〜１２で得られた不織布の保湿性試験結果を表２に示す。
【００５７】
［４］カルボキシメチルセルロースアンモニウムナノファイバー
［実施例１６］
カルボキシメチルセルロースアンモニウム塩（ＤＮ−８００、ダイセル化学工業（株）製）１０質量部を蒸留水３２３．３質量部に加え、室温で攪拌溶解して３質量％カルボキシメチルセルロースアンモニウム水溶液を調製した。これとは別に、重量平均分子量６０万〜８０万のポリエチレンオキサイド（アルコックスＥ−４５、明成化学工業（株）製）０．５質量部を蒸留水９．５質量部に加え、室温で攪拌溶解してポリエチレンオキサイド水溶液を調製した。カルボキシメチルセルロースアンモニウム水溶液３３３．３質量部にポリエチレンオキサイド水溶液１０質量部を添加混合して、紡糸溶液を作製した。
実施例１と同様の条件で静電紡糸を行ってナノファイバー不織布を得た。得られたナノファイバー不織布の平均繊維径は、１９０ｎｍであり、繊維径５００ｎｍ以上の繊維は観察されなかった。また、ナノファイバー不織布は形状を損なうことなく捕集電極から引き剥がすことができ、その厚みは、２０μｍ、目付１ｇ／ｍ2、かさ密度０．０５ｇ／ｃｍ3であった。
【００５８】
［実施例１７］
実施例１６において、ポリエチレンオキサイドを１質量部、これを溶解する蒸留水を９質量部とした以外は同様にして、ナノファイバー不織布を得た。
得られたナノファイバー不織布の平均繊維径は、２００ｎｍであり、繊維径５００ｎｍ以上の繊維は観察されなかった。また、ナノファイバー不織布は形状を損なうことなく捕集電極から引き剥がすことができ、その厚みは、２０μｍ、目付１ｇ／ｍ2、かさ密度０．０５ｇ／ｃｍ3であった。
【００５９】
［実施例１８］
実施例１６において、ポリエチレンオキサイドを１．２質量部、これを溶解する蒸留水を８．８質量部とした以外は同様にして、ナノファイバー不織布を得た。
得られたナノファイバー不織布の平均繊維径は、２１０ｎｍであり、繊維径５００ｎｍ以上の繊維は観察されなかった。また、ナノファイバー不織布は形状を損なうことなく捕集電極から引き剥がすことができ、その厚みは、２０μｍ、目付１ｇ／ｍ2、かさ密度０．０５ｇ／ｃｍ3であった。
【００６０】
［実施例１９］
実施例１６において、ポリエチレンオキサイドを重量平均分子量５５０万〜６５０万のポリエチレンオキサイド（アルコックスＥ−３００、明成化学工業（株）製）０．５質量部、これを溶解する蒸留水を９９．５質量部とした以外は同様にして、ナノファイバー不織布を得た。
得られたナノファイバー不織布の平均繊維径は、２００ｎｍであり、繊維径５００ｎｍ以上の繊維は観察されなかった。また、ナノファイバー不織布は形状を損なうことなく捕集電極から引き剥がすことができ、その厚みは、２０μｍ、目付１ｇ／ｍ2、かさ密度０．０５ｇ／ｃｍ3であった。
【００６１】
［比較例１３］
実施例１６において、ポリエチレンオキサイド水溶液を添加せずに３質量％カルボキシメチルセルロースアンモニウム水溶液そのものを紡糸用ドープとした。このドープを用いて実施例１６と同様の条件で静電紡糸を行ったが、紡糸できなかった。
【００６２】
上記実施例１〜１９、比較例１〜１３における原料配合と、得られたナノファイバーの繊維径とを表１にまとめて示す。
【００６３】
【表１】
2009041117.tif 000003
【００６４】
［５］アルギン酸カルシウムファイバー
［実施例２０〜２５］
実施例１〜６で作製したアルギン酸ナトリウムのナノファイバー不織布０．３ｇに５質量％の塩化カルシウム水溶液３ｇを吹き付けてカルシウム置換を行った後、乾燥してアルギン酸カルシウム不織布０．４５ｇを得た。実施例１の不織布から得られたアルギン酸カルシウム不織布の電子顕微鏡写真を図９に示す。
【００６５】
［比較例１４］
比較例３で作製したアルギン酸ナトリウムのナノファイバー不織布から、実施例１９と同様にしてアルギン酸カルシウム不織布を得た。
【００６６】
［比較例１５］
綿不織布（平均繊維径：１５μｍ、厚み：４１０μｍ、目付：４５ｇ／ｍ2）を使用し、保湿性試験および吸湿性試験を行った。それぞれの結果を表２，３に示す。
【００６７】
［比較例１６］
アルギン酸カルシウム不織布（平均繊維径：３０μｍ、厚み：１２００μｍ、目付：１２８ｇ／ｍ2、アルゴダーム（登録商標）、スミス・アンド・ネフューウンドマネジメント社製）を使用し、吸湿性の試験を行った。
上記実施例２０〜２５および比較例１４〜１６で得られた不織布の吸湿性試験結果を表３に示す。
【００６８】
【表２】
2009041117.tif 000004
【００６９】
表２に示されるように、実施例１２〜１５で作製した不織布では、それを構成するヒアルロン酸ナノファイバーにおけるヒアルロン酸１０質量部に対するポリエチレンオキサイド量が所定範囲であるため、比較例１１の不織布と比べて、水分蒸発速度が低く、ヒアルロン酸の有する保湿性が良好に発揮されていることがわかる。
また、曳糸性付与剤であるポリエチレンオキシサイド量が所定量未満である比較例１０や、これを用いない比較例９では、ナノファイバーを紡糸できず。不織布が得られていないことがわかる。
【００７０】
【表３】
2009041117.tif 000005
【００７１】
表３に示されるように、実施例２０〜２５で作製した不織布では、それを構成するヒアルギン酸カルシウムナノファイバーにおけるアルギン酸カルシウム１０質量部に対するポリエチレンオキサイド量が所定範囲であるため、比較例１４の不織布と比べて、吸湿率が高く、アルギン酸カルシウムの有する吸湿性が良好に発揮されていることがわかる。
また、実施例２０〜２５で作製した不織布は、アルギン酸カルシウムマイクロファイバーから構成されている比較例１６の不織布と比べ、極めて吸湿性に優れていることがわかる。
【図面の簡単な説明】
【００７２】
【図１】実施例２で得られたナノファイバー不織布の電子顕微鏡写真を示す図である。
【図２】実施例７で得られたナノファイバー不織布の電子顕微鏡写真を示す図である。
【図３】比較例４で得られた綿状に堆積したナノファイバーの電子顕微鏡写真を示す図である。
【図４】比較例５で得られた粒子状物の電子顕微鏡写真を示す図である。
【図５】実施例１１で得られたナノファイバー不織布の電子顕微鏡写真を示す図である。
【図６】比較例７で得られた粒子状物の電子顕微鏡写真を示す図である。
【図７】比較例８で得られた粒子状物が混じったナノファイバーの電子顕微鏡写真を示す図である。
【図８】実施例１３で得られたナノファイバー不織布の電子顕微鏡写真を示す図である。
【図９】実施例２０で得られたナノファイバー不織布の電子顕微鏡写真を示す図である。
【図１】
2009041117.tif 000006
【図２】
2009041117.tif 000007
【図３】
2009041117.tif 000008
【図４】
2009041117.tif 000009
【図５】
2009041117.tif 000010
【図６】
2009041117.tif 000011
【図７】
2009041117.tif 000012
【図８】
2009041117.tif 000013
【図９】
2009041117.tif 000014